СПОСОБ ПОЛУЧЕНИЯ ОБЛИЦОВАННОГО ШПОНОМ ДРЕВЕСНОГО МАТЕРИАЛА И ДРЕВЕСНЫЙ МАТЕРИАЛ ИЗ НЕСУЩЕЙ ПЛИТЫ И ПО МЕНЬШЕЙ МЕРЕ ДВУХ СЛОЕВ ШПОНА

1. Способ получения древесного материала (1) с несущей плитой (2) и по меньшей мере одним первым, не являющимся внешним, слоем шпона (5a) и вторым слоем шпона (5b) на первой поверхности (3) несущей плиты, причем несущая плита (2), первый и по меньшей мере второй слой шпона (5a, 5b) соединены друг с другом полимерной смолой (7), при этом
2
жидкую полимерную смолу (7) наносят в количестве по меньшей мере 150 г/м, указанном на 100% сухих веществ, и, таким образом, в избытке по отношению к количеству, необходимому для склеивания, на несущую плиту (2) и/или первый слой шпона (5a), и/или по меньшей мере второй слой шпона (5b),
нанесенную в избытке полимерную смолу (7) сушат, но не отверждают,
несущую плиту (2), первый, не являющийся внешним слой шпона (5a) и по меньшей мере второй слой шпона (5b) соединяют с образованием пакета прессуемых материалов и
2
2
пакет прессуемых материалов прессуют в прессе высокого давления при давлении прессования от 25 Н/мм до 50 Н/мм, температуре прессования от 160°C до 220°C, а также времени прессования от 20 секунд до 60 секунд с получением древесного материала (1),
отличающийся тем, что пакет прессуемых материалов имеет подслой.
2. Способ по п. 1, отличающийся тем, что подслой выполнен в виде пропитанной полимерной смолой бумаги или нетканого материала.
2
2
3. Способ по п.2, отличающийся тем, что бумага или нетканый материал имеет плотность от 30 г/м до 50 г/м.
4. Способ по одному из предыдущих пунктов, отличающийся тем, что подслой снабжен добавками.
5. Способ по одному из предыдущих пунктов, отличающийся тем, что подслой расположен между несущей плитой (2) и первым слоем шпона (5a).
6. Способ по одному из пп. 1-4, отличающийся тем, что подслой расположен между первым слоем шпона (5a) и вторым слоем шпона (5b).
7. Способ по одному из предыдущих пунктов, отличающийся тем, что слой шпона (5a, 5b) во время прессования сжимают по меньшей мере на 30%, предпочтительно по меньшей мере на 50% от начальной толщины шпона.
2
2
2
8. Способ по одному из предыдущих пунктов, отличающийся тем, что полимерную смолу (7), соответственно указанную на 100% сухих веществ, наносят в количестве по меньшей мере 200 г/м, предпочтительно по меньшей мере 300 г/м, особенно предпочтительно до 400 г/м на несущую плиту (2) или слой шпона (5a, 5b).
9. Способ по одному из предыдущих пунктов, отличающийся тем, что наружную поверхность слоя шпона в древесном материале (1) подвергают поверхностной обработке, в частности, тиснению, печати, промасливанию или лакированию.
10. Способ по одному из предыдущих пунктов, отличающийся тем, что наружную поверхность слоя шпона в древесном материале (1) подвергают тиснению и печати, причем тиснение и печать образуют синхронный декоративный рисунок из тиснения и печати.
11. Древесный материал по одному из пп. 1-10, содержащий несущую плиту (2) и первый, а также по меньшей мере один второй слой шпона (5a, 5b) и подслой, которые соединены друг с другом полимерной смолой (7), причем по меньшей мере первый, не являющийся внешним, слой шпона (5a) и по меньшей мене второй слой шпона (5b) сжат по своей толщине, и при этом полимерная смола (7) проникает в первый слой шпона (5a) по меньшей мере на 100% толщины шпона, а в указанный, по меньшей мере второй слой шпона (5b) по меньшей мере на 30% толщины шпона, причем поверхность шпона имеет тиснение.
12. Древесный материал по п. 11, отличающийся тем, что у древесного материала (1) подслой расположен между первым слоем шпона (5а) и несущей плитой (2).
13. Древесный материал по п.11, отличающийся тем, что подслой расположен между первым слоем шпона (5а) и вторым слоем шпона (5b).
14. Древесный материал по одному из пп. 11-13, отличающийся тем, что поверхность шпона имеет печать или тиснение.
15. Древесный материал по одному из пп. 11-14, отличающийся тем, что вторая поверхность (4) несущей плиты (2) снабжена первым и по меньшей мере одним вторым слоем шпона (5a, 5b), а также подслоем, которые соединены с несущей плитой (2) полимерной смолой (7).